КОМПЛЕКСНАЯ ДОБАВКА ДЛЯ ПЕНОБЕТОННОЙ СМЕСИ
COMPLEX ADDITIVE FOR AERATED CONCRETE MIXTURE

Изобретение относится к строительным материалам и может быть использовано в качестве комплексной добавки в растворную смесь при производстве пенобетонов.
Известна комплексная добавка в растворные смеси, содержащая амилозу и золь кремниевой кислоты (RU №2278839, С04В 22/08, опубл. 27.06.2006).
Недостатком указанной добавки является недостаточно высокая морозостойкость получаемых материалов.
2
Наиболее близкой к предлагаемому изобретению является комплексная добавка для пенобетонной смеси, содержащая карбонат кальция, золь кремниевой кислоты, пенообразующую добавку на протеиновой основе и хлорид натрия при следующем соотношении компонентов, мас.%: карбонат кальция с тонкостью помола 3000 см/г - 70,6-84,8; золь кремниевой кислоты - 4,6-6,0; пенообразующая добавка на протеиновой основе 1,3-1,5; хлорид натрия 9,3-21,9 (RU №2393127, С04В 22/08, опубл. 27.06.2010).
Недостатком такой комплексной добавки для пенобетонной смеси является недостаточно высокая морозостойкость получаемых материалов.
Задачей данного изобретения является повышение морозостойкости пенобетона.
Технический результат изобретения достигается тем, что комплексная добавка для пенобетонной смеси, содержащая пенообразующую добавку на протеиновой основе, карбонат кальция и хлорид натрия, также содержит золь гидроксида железа (III) при следующих соотношениях компонентов, мас.%:
Карбонат кальция CaCO<sub>3</sub>
75,0-89,2
Золь гидроксида железа (III)
1,2-4,8
Пенообразующая добавка на протеиновой основе
0,85-1,1
Хлорид натрия NaCl
4,9-22,95
ПРИМЕР КОНКРЕТНОГО ВЫПОЛНЕНИЯ
Предлагаемую комплексную добавку для пенобетонной смеси вводят следующим образом.
Комплексная добавка для пенобетонной смеси вводится в цементную смесь, состоящую из портландцемента и песка, при следующих соотношениях компонентов, мас.%:
Карбонат кальция CaCO<sub>3</sub>
75,0-89,2
Золь гидроксида железа (III)
1,2-4,8
Пенообразующая добавка на протеиновой основе
0,85-1,1
Хлорид натрия NaCl
4,9-22,95
В качестве пенообразующей добавки на протеиновой основе могут быть применены следующие марки: Addiment SB 31L (жидкость темно-коричневого цвета, интервал pH пенообразования: 6-10; основное активное вещество - протеингидролизат; область применения: в качестве добавки для производства пенобетона; торговая марка RENIMENT SB 31L; фирма-изготовитель «SIKA ADDIMENT GmbH» B-69171 Leimen, ФРГ), а также «FOAMCEM» (основное активное вещество - протеингидролизат; область применения: вспениватель для приготовления легкого ячеистого бетона; производитель Laston Italiana S.P.A) и «GreenFroth-P» (основное активное вещество - протеингидролизат; область применения: для производства пенобетона, а также для изготовления легких стеновых и отделочных; производитель «ISOLTECH snc di Scarpa & С» Via С.Colombo, 41 24020 RANICA (BG), Italy).
Ниже приведены результаты исследования предлагаемой комплексной добавки для пенобетонной смеси.
К цементной смеси состава, мас.%: портландцемент марки М400-Д20 - 89%, кремнеземистый заполнитель - 11% добавляют указанную комплексную  добавку в количестве 32,1% от массы цемента, при водо-вяжущем отношении (B/B) 0,37.
Полученную пенобетонную смесь с введенной в нее предлагаемой комплексной добавкой для пенобетонной смеси тщательно перемешивают и укладывают в формы.
Образцы пенобетона средней плотности Д800, изготовленные с предлагаемой комплексной добавкой для пенобетонной смеси, твердеют при естественных условиях.
Определение морозостойкости производилось в возрасте 28 суток в соответствии с ГОСТ 25485-89, прил.3.
Морозостойкость пенобетона, полученного с использованием предлагаемой комплексной добавки для пенобетонной смеси, содержащей карбонат кальция, золь гидроксида железа (III), пенообразующую добавку на протеиновой основе и хлорид натрия при следующих соотношениях компонентов, мас.%:
3
карбонат кальция CaCO 75,0-89,2; золь гидроксида железа (III) 1,2-4,8; пенообразующая добавка на протеиновой основе 0,85-1,1; хлорид натрия NaCl 4,9-22,95, представлена в таблице.
Анализ результатов, приведенных в таблице, свидетельствует о том, что введение указанной комплексной добавки для пенобетонной смеси приводит к повышению морозостойкости пенобетона в сравнении со значениями, достигаемыми при использовании прототипа.